(57)【特許請求の範囲】
【請求項１】
ベース上の、青感ハロゲン化銀乳剤層、緑感ハロゲン化銀乳剤層及び／又は赤感ハロゲン化銀乳剤層、上記感光層上の保護層及び所望により上記感光層の間の層からなる写真記録材料であって、最上層の上記保護層が式（１）
【化１】
0003885181.tif 000058
（式中、
Ｘは、Ｒy；Ｒx−置換炭素原子数２ないし１２のアルキル基；又は１つ以上の酸素原子によって中断されかつ１つ以上のＯＨ基及び／又はＲxによって置換された炭素原子数３ないし３０のアルキル基を表わし、
Ｒxは、ヒドロキシル基；炭素原子数１ないし２０のアルコキシ基；シクロヘキシルオキシ基；−ＯＲz；Ｒz；又はアリル基を表わし、
Ｒyは、水素原子；炭素原子数１ないし２０のアルキル基；又はシクロヘキシル基を表わし、
Ｒzは、−ＣＯＲ’；又は−ＣＯＯＲ’を表わし、
Ｒ’は、水素原子；炭素原子数１ないし２０のアルキル基；酸素原子によって中断された炭素原子数４ないし２０のアルキル基；シクロヘキシル基又は炭素原子数１ないし４のアルキルシクロヘキシル基を表わす。）で表される化合物を含有する写真記録材料。
【請求項２】
支持体上の、青感ハロゲン化銀乳剤層、緑感ハロゲン化銀乳剤層及び／又は赤感ハロゲン化銀乳剤層、上記感光層上の保護層及び所望により上記感光層の間の層からなる写真記録材料を安定化する方法であって、請求項１記載の式（１）にで表される紫外線吸収剤を最上層の上記保護層に配合させることからなる方法。
【発明の詳細な説明】
【０００１】
【発明の属する技術分野】
本発明は、２−ビフェニル−４−アリール−６−（２−ヒドロキシフェニル）−１，３，５−トリアジン型の紫外線吸収剤を含有する新規のカラー写真記録材料に関する。
【０００２】
【従来の技術】
この型の各々の化合物は、ＵＳ−Ａ−３２４２１７５、ＵＳ−Ａ−３２４４７０８、ＵＳ−Ａ−３４４４１６４、ＧＢ−Ａ−２２８６７７４、ＧＢ−Ａ−２２９７０９１及びＷＯ−９６／２８４３１にプラスチック又は日光遮蔽のための安定剤として記載されており；ＧＢ−Ａ−１３２１５６１とＷＯ−９６／２８４３１には写真材料についても記述されている。
【０００３】
写真記録材料は、典型的にはハロゲン化銀エマルジョン、ハロゲン化銀そして、カラー写真材料の場合には、染料又は紫外線放射に対して感光性の染料前駆体も、典型的には基材にしている。波長３００乃至４００ｎｍの紫外線放射は特に材料を変色又は漂白する。紫外線放射が原因である変色は、好ましくない；従って紫外線吸収剤は写真記録材料の上方の層の一つに添加される。
【０００４】
【発明が解決しようとする課題】
しかしながら既知の紫外線吸収剤は頻繁に好ましくない性質、例えば光、熱又は湿気に対する不適当な本来の性質、移動又は揮発性、困難な乳化、結晶形成又は沈積等の好ましくない性質を持っている。写真材料にヒドロキシフェニルトリアジン型のある種の紫外線吸収剤を使用することは知られている。公刊文献、ＥＰ−Ａ−５３０１３５、ＵＳ−Ａ−５３６４７４９、ＵＳ−Ａ−５３００４１４、ＵＳ−Ａ−５４８９５０３、ＵＳ−Ａ−５５３８８４０、ＧＢ−Ａ−２２９４０４３、ＤＥ−Ａ−４４４４２５８とＵＳ−Ａ−５４６２８４６には、例えば、紫外線吸収剤として、２，４−ジアリール−６−（２−ヒドロキシフェニル）−１，３，５−トリアジンを含有する写真材料が記載されている。
【０００５】
【課題を解決するための手段】
産業の要求を広範囲にわたって驚く程に満たすトリアジン紫外線吸収剤の一つの群が見出された。特にこの群の化合物は写真材料のマゼンタ、シアン及び黄色層の安定性を増すのに適当である。
【０００６】
新規の紫外線吸収剤は、全ての型の写真感光材料のために使用できる。例えば、カラー印画紙、カラーリバーサル印画紙、直接ポジカラー材料、カラーネガフィルム、カラーポジフィルム、カラーリバーサルフィルム他である。それらは特に、リバーサル基材又はポシ型（ｆｏｒｍ  ｐｏｓｉｔｉｖｅｓ）を含む写真感光性カラー材料のために好ましく使用される。
【０００７】
更にこれらのトリアジンはヒドロキシフェニルベンゾールトリアジン型の紫外線吸収剤、特に室温で液体であるそれらの代表例（参照例えば、ＵＳ−Ａ−４８５３４７１、ＵＳ−Ａ−４９７３７０２、ＵＳ−Ａ−４９２１９６６及びＵＳ−Ａ−４９７３７０１）と一緒に、又は他の群からの２−ヒドロキシフェニルトリアジン、例えば冒頭の公刊文献にそしてＵＳ−Ａ−５４８８１０８とＵＳ−Ａ−４８２６９７８に記載されているそれらと一緒にして使用するのが有利である。
【０００８】
かくして、本発明は、ベース上の、少なくとも一つの青感ハロゲン化銀乳剤層、少なくとも一つの緑感ハロゲン化銀乳剤層及び／又は少なくとも一つの赤感ハロゲン化銀乳剤層、上記感光層上の一つの保護層及び所望により上記感光層の間の層からなる写真記録材料であって；
上記層の少なくとも一つが式：
【化１３】
0003885181.tif 000002
〔式中、
Ｒ1 は水素原子；炭素原子数１ないし２４のアルキル基又は炭素原子数５ないし１２のシクロアルキル基；又は１ないし９個のハロゲン原子、−Ｒ4 、−ＯＲ5 、−Ｎ（Ｒ5 ）2 、＝ＮＲ5 、＝Ｏ、−ＣＯＮ（Ｒ5 ）2 、−ＣＯＲ5 、−ＣＯＯＲ5 、−ＯＣＯＲ5 、−ＯＣＯＮ（Ｒ5 ）2 、−ＣＮ、−ＮＯ2 、−ＳＲ5 、−ＳＯＲ5 、−ＳＯ2 Ｒ5 、−Ｐ（Ｏ）（ＯＲ5 ）2 、モルホリニル基、ピペリジニル基、２，２，６，６−テトラメチルピペリジニル基、ピペラジニル基又はＮ−メチルピペラジニル基、又はその組合せによって置換されている炭素原子数１ないし２４のアルキル基又は炭素原子数５ないし１２のシクロアルキル基；又は１ないし６個の、フェニレン基、−Ｏ−、−ＮＲ5 −、−ＣＯＮＲ5 −、−ＣＯＯ−、−ＯＣＯ−、−ＣＨ（Ｒ5 ）−、−Ｃ（Ｒ5 ）2 −又は−ＣＯ−基又はそれらの組合せで中断されている炭素原子数１ないし２４のアルキル基又は炭素原子数５ないし１２のシクロアルキル基を表し；
又はＲ1 は炭素原子数２ないし２４のアルケニル基；ハロゲン原子；−ＳＲ3 、−ＳＯＲ3 ；−ＳＯ2 Ｒ3 ；−ＳＯ3 Ｈ；又は−ＳＯ3 Ｍを表し；
Ｒ3 は炭素原子数１ないし２０のアルキル基；炭素原子数３ないし１８のアルケニル基；炭素原子数５ないし１２のシクロアルキル基；炭素原子数７ないし１５のフェニルアルキル基、又は未置換であるかもしくは炭素原子数１ないし４のアルキル基の１ないし３個で置換されている炭素原子数６ないし１２のアリール基を表し；
Ｒ4 は未置換の炭素原子数６ないし１２のアリール基；又は１ないし３個の、ハロゲン原子、炭素原子数１ないし８のアルキル基又は炭素原子数１ないし８のアルコキシ基又はそれらの組合せで置換されている炭素原子数６ないし１２のアリール基；炭素原子数５ないし１２のシクロアルキル基；未置換の炭素原子数７ないし１５のフェニルアルキル基；フェニル環において１ないし３個の、ハロゲン原子、炭素原子数１ないし８のアルキル基、炭素原子数１ないし８のアルコキシ基又はそれらの組合せで置換されている炭素原子数７ないし１５のフェニルアルキル基；又は炭素原子数２ないし８のアルケニル基を表し；
Ｒ5 はＲ4 ；水素原子；炭素原子数１ないし２４のアルキル基；又は式
【化１４】
0003885181.tif 000003
（式中、Ｔは水素原子；炭素原子数１ないし８のアルキル基；ヒドロキシル基でもしくはアシルオキシ基で置換されている炭素原子数２ないし８のアルキル基；酸素原子；ヒドロキシル基；−ＣＨ2 ＣＮ；炭素原子数１ないし１８のアルコキシ基；炭素原子数５ないし１２のシクロアルコキシ基；炭素原子数３ないし６のアルケニル基；炭素原子数７ないし９のフェニルアルキル基；フェニル環において炭素原子数１ないし４のアルキル基で１、２もしくは３回置換されている炭素原子数７ないし９のフェニルアルキル基；又は脂肪族の炭素原子数１ないし８のアルカノイル基を表す。）で表される基を表し；
Ｒ6 ないしＲ15は互いに独立して水素原子、ヒドロキシル基；−Ｃ≡Ｎ；炭素原子数１ないし２０のアルキル基；炭素原子数１ないし２０のアルコキシ基；炭素原子数７ないし２０のフェニルアルキル基；炭素原子数４ないし１２のシクロアルキル基；炭素原子数４ないし１２のシクロアルコキシ基；ハロゲン原子；ハロ−炭素原子数１ないし５のアルキル基；スルホニル基；カルボキシル基；アシルアミノ基、アシルオキシ基；炭素原子数１ないし１２のアルコキシカルボニル基；アミノカルボニル基；−Ｏ−Ｙ；又はＯ−Ｚ；あるいはＲ8 及びＲ9 はフェニル基と一緒になって酸素原子もしくは窒素原子によって中断されている環状の基を形成し；
そしてＲ11は、ｑが０の場合は、追加して−ＮＧ16Ｇ17であってもよく；
Ｇ16は水素原子又は炭素原子数１ないし２０のアルキル基を表し；
Ｇ17は水素原子、炭素原子数１ないし２０のアルキル基、炭素原子数７ないし１３のフェニルアルキル基、−Ｃ（＝Ｏ）−Ｇ19、−Ｃ（＝Ｏ）−ＮＨ−Ｇ16を表し；
そして
Ｇ19は炭素原子数１ないし２０のアルキル基；１ないし６個の酸素原子で中断され及び／又はＯＨ、ハロゲン原子、ＮＨ2 、ＮＨＧ9 又はＮＧ9 Ｇ10（式中、Ｇ9 とＧ10は上述のＲ5 と同じに定義される）により置換されている炭素原子数２ないし２０のアルキル基；炭素原子数１ないし２０のアルコキシ基；フェニル基；炭素原子数７ないし１３のフェニルアルキル基又は炭素原子数２ないし２０のアルケニル基を表し；
Ｍはアルカリ金属を表し；
ｐは１又は２を表し；
ｑは０又は１を表し；
ｒは１又は０を表し；そしてｐ＝１である場合は、
Ｘ，Ｙ及びＺは、互いに独立して、Ｒy ；Ｒx −置換炭素原子数１ないし２４のアルキル基；１個以上の酸素原子で中断され及び１個以上の基ＯＨ及び／又はＲx で置換されている炭素原子数２ないし５０のアルキル基；Ｒx −置換炭素原子数４ないし１２のシクロアルキル基；Ｒy Ｏ−置換炭素原子数４ないし１２のシクロアルキル基；１個以上の酸素原子で中断されている炭素原子数４ないし２０のアルケニル基；又は式−ＣＨ（（ＣＨ2 ）n −Ｒ2 ）−ＣＯ−Ｏ−（ＣＨ2 ）m −Ｒ'2；−ＣＨ((ＣＨ2 ) n −Ｒ2 ）−ＣＯ−（ＮＲ’）−（ＣＨ2 ）m −Ｒ'2；
【化１５】
0003885181.tif 000004
−ＣＯ−（ＣＨ2 ）n −Ｒ2 ；−ＣＯ−Ｏ−（ＣＨ2 ）n −Ｒ2 ；−ＣＨ2 −ＣＨ（−Ｏ（ＣＯ）−Ｒ2 ）−Ｒ'2又は−ＣＯ−ＮＲ’−（ＣＨ2 ）n −Ｒ2 で表される基を表し；
Ｒ2 及びＲ'2は、互いに独立して、炭素原子に結合される場合Ｒx を表しならびに炭素以外の原子に結合される場合Ｒy を表し；
ｎは０ないし２０を表し；そして
ｍは０ないし２０を表し；そして
ｐ＝２である場合；
Ｙ及びＺは、互いに独立してｐが１を表す場合に定義された意味を表し；そして
Ｘは、炭素原子数２ないし１２のアルキレン基；−ＣＯ−（炭素原子数２ないし１２のアルキレン）−ＣＯ−；−ＣＯ−フェニレン−ＣＯ−；−ＣＯ−ビフェニレン−ＣＯ−；ＣＯ−Ｏ−（炭素原子数２ないし１２のアルキレン）−Ｏ−ＣＯ−；−ＣＯ−Ｏ−フェニレン−Ｏ−ＣＯ−；−ＣＯ−Ｏ−ビフェニレン−Ｏ−ＣＯ−；−ＣＯ−ＮＲ’−（炭素原子数２ないし１２のアルキレン）−ＮＲ’−ＣＯ−；−ＣＯ−ＮＲ’−フェニレン−ＮＲ’−ＣＯ−；−ＣＯ−ＮＲ’−ビフェニレン−ＮＲ’−ＣＯ−；−ＣＨ2 −ＣＨ（ＯＨ）−ＣＨ2 −；−ＣＨ2 −ＣＨ（ＯＲ2 ）−ＣＨ2 −；−ＣＨ2 −ＣＨ（ＯＨ）−ＣＨ2 −Ｏ−Ｄ−Ｏ−ＣＨ2 −ＣＨ（ＯＨ）−ＣＨ2 ；−ＣＨ（（ＣＨ2 ）n Ｒ2 ）−ＣＯＯ−Ｄ−ＯＯＣ−ＣＨ（（ＣＨ2 ）n Ｒ2 ）−；又は−ＣＨ2 −ＣＨ（ＯＲ2 ）−ＣＨ2 −Ｏ−Ｄ−Ｏ−ＣＨ2 −ＣＨ（ＯＲ2 ）−ＣＨ2 −を表し；
Ｄは、炭素原子数２ないし１２のアルキレン基；１個以上の酸素原子で中断されている炭素原子数４ないし５０のアルキレン基；フェニレン基；ビフェニレン基又はフェニレン−Ｅ−フェニレン基を表し；
Ｅは−Ｏ−；−Ｓ−；−ＳＯ2 −；−ＣＨ2 −；−ＣＯ−；又は−Ｃ（ＣＨ3 ）2 −を表し；
Ｒx は水素原子；ヒドロキシル基；炭素原子数１ないし２０のアルキル基；炭素原子数４ないし１２のシクロアルキル基、炭素原子数１ないし２０のアルコキシ基；炭素原子数４ないし１２のシクロアルキルオキシ基；１個以上の酸素原子で中断されている炭素原子数４ないし１２のシクロアルキル基又は炭素原子数４ないし１２のシクロアルコキシ基；炭素原子数６ないし１２のアリール基；ヘテロ−炭素原子数３ないし１２のアリール基；−ＯＲz ；ＮＨＲz ；Ｒz ；ＣＯＮＲ’Ｒ”；アリル基；炭素原子数２ないし２０のアルケニル基；炭素原子数４ないし１２のシクロアルケニル基；１個以上の酸素原子で中断されている炭素原子数４ないし１２のシクロアルケニル基；炭素原子数３ないし２０のアルキニル基；又は炭素原子数６ないし１２のシクロアルキニル基を表すか；
又は炭素原子数１ないし２０のアルキル基、炭素原子数２ないし２０のアルコキシ基又は炭素原子数４ないし１２のシクロアルキル基であってそれが、ヒドロキシル基、−ＮＨ2 、−ＮＨ−炭素原子数１ないし８のアルキル基、−ＮＨ−シクロヘキシル基、−Ｎ（炭素原子数１ないし８のアルキル基）2 、ジシクロヘキシルアミノ基、ハロゲン原子、炭素原子数１ないし２０のアルキル基、炭素原子数１ないし２０のアルコキシ基、炭素原子数４ないし１２のシクロアルキル基、炭素原子数４ないし１２のシクロアルコキシ基、炭素原子数２ないし２０のアルケニル基、炭素原子数４ないし１２のシクロアルキル基、炭素原子数３ないし２０のアルキニル基、炭素原子数６ないし１２のシクロアルキニル基、炭素原子数６ないし１２のアリール基、アシルアミノ基、アシルオキシ基、スルホニル基、カルボキシル基、（メト）アクリルオキシ基、（メト）アクリルアミノ基、
【化１６】
0003885181.tif 000005
により置換されており；
Ｒy は水素原子；炭素原子数１ないし２０のアルキル基；炭素原子数４ないし１２のシクロアルキル基；一個以上の酸素原子で中断されている炭素原子数４ないし１２のシクロアルキル基；炭素原子数６ないし１２のアリール基；ヘテロ−炭素原子数３ないし１２のアリール基；Ｒz ；アリル基；炭素原子数２ないし２０のアルケニル基；中断されていないか又は１個以上の酸素原子で中断されている炭素原子数４ないし１２のシクロアルケニル基；炭素原子数３ないし２０のアルキニル基；又は炭素原子数６ないし１２のシクロアルキニル基を表すか；
又は炭素原子数１ないし２０のアルキル基又は炭素原子数４ないし１２のシクロアルキル基であってそれが、ヒドロキシル基、−ＮＨ2 、−ＮＨ−炭素原子数１ないし８のアルキル基、−ＮＨ−シクロヘキシル基、−Ｎ（炭素原子数１ないし８のアルキル基）2 、ジシクロヘキシルアミノ基、ハロゲン原子、炭素原子数１ないし２０のアルキル基、炭素原子数１ないし２０のアルコキシ基、炭素原子数４ないし１２のシクロアルキル基、炭素原子数４ないし１２のシクロアルコキシ基、炭素原子数２ないし２０のアルケニル基、炭素原子数４ないし１２のシクロアルケニル基、炭素原子数３ないし２０のアルキニル基、炭素原子数６ないし１２のシクロアルキニル基、炭素原子数６ないし１２のアリール基、アシルアミノ基、アシルオキシ基、スルホニル基、カルボキシル基、（メト）アクリルオキシ基、（メト）アクリルアミノ基、
【化１７】
0003885181.tif 000006
により置換されており；
Ｒz は−ＣＯＲ’；−ＣＯＯＲ’；−ＣＯＮＲ’Ｒ”；−ＣＯ−ＣＨ＝ＣＨ2 ；又は−ＣＯ−Ｃ（ＣＨ3 ）＝ＣＨ2 を表し；
Ｒ’及びＲ”は、互いに独立して、水素原子；炭素原子数１ないし２０のアルキル基；１個以上の酸素原子で中断されている炭素原子数４ないし５０のアルキル基；炭素原子数４ないし１２のシクロアルキル基；１個以上の酸素原子で中断されている炭素原子数４ないし１２のシクロアルキル基；炭素原子数２ないし２０のアルケニル基；１個以上の酸素原子で中断されている炭素原子数４ないし２０のアルケニル基；又は炭素原子数６ないし１２のアリール基を表すか；
又は炭素原子数１ないし２０のアルキル基又は炭素原子数４ないし１２のシクロアルキル基であってそれがヒドロキシル基、−ＮＨ2 、−ＮＨ−炭素原子数１ないし８のアルキル基、−ＮＨ−シクロヘキシル基、−Ｎ（炭素原子数１ないし８のアルキル基）2 、ジシクロヘキシルアミノ基、ハロゲン原子、炭素原子数１ないし２０のアルキル基、炭素原子数１ないし２０のアルコキシ基、炭素原子数４ないし１２のシクロアルキル基、炭素原子数４ないし１２のシクロアルコキシ基、炭素原子数２ないし２０のアルケニル基、炭素原子数４ないし１２のシクロアルケニル基、炭素原子数３ないし２０のアルキニル基、炭素原子数６ないし１２のシクロアルキニル基、炭素原子数６ないし１２のアリール基、アシルアミノ基、アシルオキシ基、スルホニル基、カルボキシル基、（メト）アクリルオキシ基、（メト）アクリルアミノ基、
【化１８】
0003885181.tif 000007
により置換されている。〕により表される化合物を含有する写真記録材料に関する。
【０００９】
安定剤の式（１）において、
Ｒ1 は水素原子；炭素原子数１ないし２４のアルキル基又は炭素原子数５ないし１２のシクロアルキル基；又は１ないし９個のハロゲン原子、−Ｒ4 、−ＯＲ5 、−Ｎ（Ｒ5 ）2 、＝ＮＲ5 、＝Ｏ、−ＣＯＮ（Ｒ5 ）2 、−ＣＯＲ5 、−ＣＯＯＲ5 、−ＯＣＯＲ5 、−ＯＣＯＮ（Ｒ5 ）2 、−ＣＮ、−ＮＯ2 、−ＳＲ5 、−ＳＯＲ5 、−ＳＯ2 Ｒ5 、−Ｐ（Ｏ）（ＯＲ5 ）2 、モルホリニル基、ピペリジル基、２，２，６，６−テトラメチルピペリジニル基、ピペラジニル基又はＮ−メチルピペラジニル基、又はその組合せによって置換されている炭素原子数１ないし２４のアルキル基又は炭素原子数５ないし１２のシクロアルキル基；又は１ないし６個の、フェニレン基、−Ｏ−、−ＮＲ5 −、−ＣＯＮＲ5 −、−ＣＯＯ−、−ＯＣＯ−、−ＣＨ（Ｒ5 ）−、−Ｃ（Ｒ5 ）2 −又は−ＣＯ−基又はそれらの組合せで中断されている炭素原子数１ないし２４のアルキル基又は炭素原子数５ないし１２のシクロアルキル基を表し；
又はＲ1 は炭素原子数２ないし２４のアルケニル基；ハロゲン原子；−ＳＲ3 、−ＳＯＲ3 ；−ＳＯ2 Ｒ3 ；−ＳＯ3 Ｈ；−ＳＯ3 Ｍ；又は式
【化１９】
0003885181.tif 000008
で表される基を表し；
Ｒ3 は炭素原子数１ないし２０のアルキル基；炭素原子数３ないし１８のアルケニル基；炭素原子数５ないし１２のシクロアルキル基；炭素原子数７ないし１５のフェニルアルキル基、又は未置換であるかもしくは炭素原子数１ないし４のアルキル基の１ないし３個で置換されている炭素原子数６ないし１２のアリール基を表し；
Ｒ4 は未置換の炭素原子数６ないし１２のアリール基；又は１ないし３個の、ハロゲン原子、炭素原子数１ないし８のアルキル基又は炭素原子数１ないし８のアルコキシ基又はそれらの組合せで置換されている炭素原子数６ないし１２のアリール基；炭素原子数５ないし１２のシクロアルキル基；未置換の炭素原子数７ないし１５のフェニルアルキル基；フェニル環において１ないし３個の、ハロゲン原子、炭素原子数１ないし８のアルキル基、炭素原子数１ないし８のアルコキシ基又はそれらの組合せで置換されている炭素原子数７ないし１５のフェニルアルキル基；又は炭素原子数２ないし８のアルケニル基を表し；
Ｒ5 はＲ4 ；水素原子；炭素原子数１ないし２４のアルキル基；又は式
【化２０】
0003885181.tif 000009
（式中、Ｔは水素原子；炭素原子数１ないし８のアルキル基；１個以上のヒドロキシル基でもしくは１個以上のアシルオキシ基で置換されている炭素原子数２ないし８のアルキル基；酸素原子；ヒドロキシル基；−ＣＨ2 ＣＮ；炭素原子数１ないし１８のアルコキシ基；炭素原子数５ないし１２のシクロアルコキシ基；炭素原子数３ないし６のアルケニル基；炭素原子数７ないし９のフェニルアルキル基；フェニル環において炭素原子数１ないし４のアルキル基で１、２もしくは３回置換されている炭素原子数７ないし９のフェニルアルキル基；又は脂肪族の炭素原子数１ないし８のアルカノイル基を表す。）で表される基を表し；
Ｒ6 ないしＲ15は互いに独立して水素原子、ヒドロキシル基；−Ｃ≡Ｎ；炭素原子数１ないし２０のアルキル基；炭素原子数１ないし２０のアルコキシ基；炭素原子数７ないし２０のフェニルアルキル基；炭素原子数４ないし１２のシクロアルキル基；炭素原子数４ないし１２のシクロアルコキシ基；ハロゲン原子；ハロ−炭素原子数１ないし５のアルキル基；スルホニル基；カルボキシル基；アシルアミノ基、アシルオキシ基；炭素原子数１ないし１２のアルコキシカルボニル基；アミノカルボニル基；−Ｏ−Ｙ；又はＯ−Ｚ；あるいはＲ8 及びＲ9 はフェニル基と一緒になって１個以上の酸素原子もしくは窒素原子によって中断されている環状の基を形成し；
Ｍはアルカリ金属を表し；
ｐは１又は２を表し；
ｑは０又は１を表し；
ｒは１又は０を表し；そしてｐ＝１である場合は、
Ｘ，Ｙ及びＺは、互いに独立して、水素原子；Ｒy ；Ｒ2 −置換炭素原子数１ないし２４のアルキル基；１個以上の酸素原子で中断され及び１個以上のヒドロキシル基及び／又はＲ2 で置換されている炭素原子数２ないし５０のアルキル基；Ｒ2 −置換炭素原子数４ないし１２のシクロアルキル基；Ｒ2 Ｏ−置換炭素原子数４ないし１２のシクロアルキル基；１個以上の酸素原子で中断されている炭素原子数４ないし２０のアルケニル基；又は式−ＣＨ（（ＣＨ2 ）n −Ｒ2 ）−ＣＯ−Ｏ−（ＣＨ2 ）m −Ｒ'2；−ＣＨ((ＣＨ2 ) n −Ｒ2 ）−ＣＯ−（ＮＲ’）−（ＣＨ2 ）m −Ｒ'2；
【化２１】
0003885181.tif 000010
−ＣＯ−（ＣＨ2 ）n −Ｒ2 ；−ＣＯ−Ｏ−（ＣＨ2 ）n −Ｒ2 ；−ＣＨ2 −ＣＨ（−Ｏ（ＣＯ）−Ｒ2 ）−Ｒ'2又は−ＣＯ−ＮＲ’−（ＣＨ2 ）n −Ｒ2 で表される基を表し；
Ｒ2 及びＲ'2は、互いに独立して、炭素原子に結合される場合Ｒx を表しならびに炭素以外の原子に結合される場合Ｒy を表し；
ｎは０ないし２０を表し；そして
ｍは０ないし２０を表し；そして
ｐ＝２である場合；
Ｙ及びＺは、互いに独立してｐが１を表す場合に定義されている意味を表し；そして
Ｘは、炭素原子数２ないし１２のアルキレン基；−ＣＯ−（炭素原子数２ないし１２のアルキレン）−ＣＯ−；−ＣＯ−フェニレン−ＣＯ−；−ＣＯ−ビフェニレン−ＣＯ−；−ＣＯ−Ｏ−（炭素原子数２ないし１２のアルキレン）−Ｏ−ＣＯ−；−ＣＯ−Ｏ−フェニレン−Ｏ−ＣＯ−；−ＣＯ−Ｏ−ビフェニレン−Ｏ−ＣＯ−；−ＣＯ−ＮＲ’−（炭素原子数２ないし１２のアルキレン）−ＮＲ’−ＣＯ−；−ＣＯ−ＮＲ’−フェニレン−ＮＲ’−ＣＯ−；−ＣＯ−ＮＲ’−ビフェニレン−ＮＲ’−ＣＯ−；−ＣＨ2 −ＣＨ（ＯＨ）−ＣＨ2 −；−ＣＨ2 −ＣＨ（ＯＲ2 −ＣＨ2 −；−ＣＨ2 −ＣＨ（ＯＨ）−ＣＨ2 −Ｏ−Ｄ−Ｏ−ＣＨ2 −ＣＨ（ＯＨ）−ＣＨ2 ；又は−ＣＨ2 −ＣＨ（ＯＲ2 ）−ＣＨ2 −Ｏ−Ｄ−Ｏ−ＣＨ2 −ＣＨ（ＯＲ2 ）−ＣＨ2 −を表し；
Ｄは、炭素原子数２ないし１２のアルキレン基；１個以上の酸素原子で中断されている炭素原子数４ないし５０のアルキレン基；フェニレン基；ビフェニレン基又はフェニレン−Ｅ−フェニレン基を表し；
Ｅは−Ｏ−；−Ｓ−；−ＳＯ2 −；−ＣＨ2 −；−ＣＯ−；又は−Ｃ（ＣＨ3 ）2 −を表し；
Ｒx は水素原子；ヒドロキシル基；炭素原子数１ないし２０のアルキル基；炭素原子数４ないし１２のシクロアルキル基、炭素原子数１ないし２０のアルコキシ基；炭素原子数４ないし１２のシクロアルコキシ基；１個以上の酸素原子で中断されている炭素原子数４ないし１２のシクロアルキル基又は炭素原子数４ないし１２のシクロアルコキシ基；炭素原子数６ないし１２のアリール基；ヘテロ−炭素原子数３ないし１２のアリール基；−ＯＲz ；ＮＨＲz ；Ｒz ；ＣＯＮＲ’Ｒ”；アリル基；炭素原子数２ないし２０のアルケニル基；炭素原子数４ないし１２のシクロアルケニル基；１個以上の酸素原子で中断されている炭素原子数４ないし１２のシクロアルケニル基；炭素原子数３ないし２０のアルキニル基；
又は炭素原子数６ないし１２のシクロアルキニル基を表し；
Ｒy は水素原子；炭素原子数１ないし２０のアルキル基；炭素原子数４ないし１２のシクロアルキル基；一個以上の酸素原子で中断されている炭素原子数４ないし１２のシクロアルキル基；炭素原子数６ないし１２のアリール基；ヘテロ−炭素原子数３ないし１２のアリール基；Ｒz ；アリル基；炭素原子数２ないし２０のアルケニル基；中断されていないか又は１個以上の酸素原子で中断されている炭素原子数４ないし１２のシクロアルケニル基；炭素原子数３ないし２０のアルキニル基；又は炭素原子数６ないし１２のシクロアルキニル基を表し；
Ｒz は−ＣＯＲ’；−ＣＯＯＲ’；−ＣＯＮＲ’Ｒ”；−ＣＯ−ＣＨ＝ＣＨ2 ；又は−ＣＯ−Ｃ（ＣＨ3 ）＝ＣＨ2 を表し；
Ｒ’及びＲ”は、互いに独立して、水素原子；炭素原子数１ないし２０のアルキル基；１個以上の酸素原子で中断されている炭素原子数４ないし５０のアルキル基；炭素原子数４ないし１２のシクロアルキル基；１個以上の酸素原子で中断されている炭素原子数４ないし１２のシクロアルキル基；炭素原子数２ないし２０のアルケニル基；１個以上の酸素原子で中断されている炭素原子数２ないし２０のアルケニル基；又は炭素原子数６ないし１２のアリール基を表し；そして
ｒは１を表す；
写真記録材料は特に重要である。
【００１０】
基Ｒx 、Ｒy 、Ｒ’およびＲ”は、互いに独立して、ヒドロキシル基、−ＮＨ2 、−ＮＨＲ’，−ＮＲ’Ｒ”，ハロゲン原子、炭素原子数１ないし２０のアルキル基、炭素原子数１ないし２０のアルコキシ基、炭素原子数４ないし１２のシクロアルキル基、炭素原子数４ないし１２のシクロアルコキシ基、炭素原子数２ないし２０のシクロアルケニル基、炭素原子数４ないし１２のシクロアルキル基、炭素原子数３ないし２０のアルキニル基、炭素原子数６ないし１２のシクロアルキニル基、炭素原子数６ないし１２のアリール基、アシルアミン基、アシルオキシ基、スルホニル基、カルボキシル基、（メタ）アクリルオキシ基、（メタ）アクリルアミノ基、
【化２２】
0003885181.tif 000011
により置換されていてもよい。上記の基はまた与えられた定義から異性体混合物を構成し得る。
【００１１】
アルキル基は枝分かれしたまたは枝分かれしていないアルキル基であり、例えば、メチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、ヘプタデシル基またはオクタデシル基である。
【００１２】
炭素原子数１ないし２０のアルコキシ基は枝分かれしたまたは枝分かれしていない基からなり、例えば、メトキシ基、エトキシ基、プロポキシ基、イソプロポキシ基、ブトキシ基、ペンチルオキシ基、ヘキシルオキシ基、ヘプチルオキシ基、オクチルオキシ基、イソオクチルオキシ基、ノニルオキシ基、ウンデシルオキシ基、ドデシルオキシ基、テトラデシルオキシ基またはペンダデシルオキシ基、ヘキサデシルオキシ基、ヘプタデシルオキシ基、オクダデシルオキシ基、ノナデシルオキシ基またはエイコシルオキシ基である。
【００１３】
フェニルアルキル基はフェニル基によって置換されたアルキル基である。炭素原子数７ないし２０のフェニルアルキル基は、例えばベンジル基、α−メチルベンジル基、α，α−ジメチルベンジル基、フェニルエチル基、フェニルプロピル基、フェニルブチル基、フェニルペンチル基、フェニルヘキシル基、フェニルヘプチル基、フェニルオクチル基、フェニルノニル基、フェニルデシル基、フェニルドデシル基またはフェニルテトラデシル基である。
【００１４】
ハロゲン原子は−Ｆ、−Ｃｌ、−Ｂｒまたは−Ｉであり；好ましくは−Ｆまたは−Ｃｌ、特に−Ｃｌである。
【００１５】
炭素原子数４ないし１２のシクロアルキル基は例えばシクロブチル基、シクロペンチル基、シクロヘプチル基、シクロオクチル基、シクロノニル基、シクロデシル基、シクロウンデシル基、シクロドデシル基または特にシクロヘキシル基である。
【００１６】
１個以上の酸素原子で中断されている炭素原子数４ないし１２のシクロアルキル基は例えば、テトラヒドロフラニル基、１−オキサ−４−シクロヘキシル基および１，３−ジオキサ−４−シクロヘキシル基である。
【００１７】
上述で定義されたアルケニル基は、例えばアリル基、イソプロペニル基、２−ブテニル基、３−ブテニル基、イソブテニル基、ｎ−ペンタ−２，４−ジエニル基、３−メチル−ブト−２−エニル基、ｎ−オクト−２−エニル基、ｎ−ドデク−２−エニル基、イソ−ドデセニル基、ｎ−ドデク−２−エニル基またはｎ−オクタデク−４−エニル基である。
【００１８】
炭素原子数２ないし１８のアルカノイル基は例えば、アセチル基、プロピオニル基、アクリロイル基、メタクリロイル基またはベンゾイル基である。
【００１９】
炭素原子数５ないし１２のシクロアルケニル基は例えば２−シクロペンテン−１−イル基、２，４−シクロペンタジエン−１−イル基、２−シクロヘキセン−１−イル基、２−シクロヘプテン−１−イル基または２−シクロオクテン−１−イル基である。
【００２０】
炭素原子数４ないし１２のシクロアルコキシ基は例えば、シクロブトキシ基、シクロペントキシ基、シクロヘキシルオキシ基、シクロヘプチルオキシ基、シクロオクチルオキシ基、シクロノニルオキシ基、シクロデシルオキシ基、シクロウンデシルオキシ基、シクロドデシルオキシ基または特にシクロヘキシルオキシ基である。
【００２１】
炭素原子数６ないし１２のアリール基の記述され得る例は、特に、フェニル基、ナフチル基およびビフェニル基である。
【００２２】
ヘテロ−炭素原子数３ないし１２のアリール基は好ましくは、ピリジニル基、ピリミジニル基、トリアジニル基、ピロリル基、フラニル基、チオフェニル基またはキノリニル基である。
【００２３】
フェニル基と一緒になってＲ11およびＲ12により形成される環状の基は、例えば３，４−ジメチレンジオキシフェニル基である。
【００２４】
アシルアミノ基またはアシルオキシ基であるＲ6 ないしＲ15は概して炭素原子数２ないし１２のアシルアミノ−又はアシルオキシ基である。
【００２５】
アシル基は、−ＣＯ−Ｒであって、式中、Ｒは有機基、通常１ないし１１の炭素原子を持つ、概して炭素原子数１ないし１１のアルキル基、炭素原子数２ないし１１のアルケニル基、炭素原子数６ないし１０のアリール基、炭素原子数７ないし１１のフェニルアルキル基または炭素原子数７ないし１１のアルキルフェニル基である。
【００２６】
新規の写真記録材料は好ましくは、式中、
Ｒ1 は水素原子；炭素原子数１ないし２４のアルキル基、炭素原子数５ないし１２のシクロアルキル基又は炭素原子数７ないし１５のフェニルアルキル基を表し；
Ｒ6 ないしＲ15は、互いに独立して水素原子、炭素原子数１ないし１２のアルキル基、炭素原子数２ないし６のアルケニル基、Ｃｌ、Ｆ、ＯＹ又はＯＺを表し；
ｐは１を表し；そして
ｑは０又は１を表し；
Ｘ，Ｙ及びＺは、互いに独立して、Ｒy ；Ｒx −置換炭素原子数１ないし２４のアルキル基；１個以上の酸素原子で中断され及び１個以上の基ＯＨ及び／又はＲx で置換されている炭素原子数２ないし５０のアルキル基；又は式−ＣＨ（（ＣＨ2 ）n −Ｒ2 ）−ＣＯ−Ｏ−（ＣＨ2 ）m −Ｒ'2；−ＣＨ((ＣＨ2 ) n −Ｒ2 ）−ＣＯ−（ＮＲ’）−（ＣＨ2 ）m −Ｒ'2；−ＣＯ−（ＣＨ2 ）n −Ｒ2 ；−ＣＯ−Ｏ−（ＣＨ2 ）n −Ｒ2 ；−ＣＨ2 −ＣＨ（−Ｏ（ＣＯ）−Ｒ2 ）−Ｒ'2又は−ＣＯ−ＮＲ’−（ＣＨ2 ）n −Ｒ2 で表される基を表し；
Ｒ2 及びＲ'2は、互いに独立して、炭素原子に結合される場合Ｒx を表しならびに炭素以外の原子に結合される場合Ｒy を表し；
ｎは０ないし２０を表し；そして
ｍは０ないし２０を表し；そして
Ｒx は水素原子；ヒドロキシル基；炭素原子数１ないし２０のアルキル基；炭素原子数４ないし１２のシクロアルキル基；炭素原子数１ないし２０のアルコキシ基；炭素原子数６ないし１２のシクロアルコキシ基；フェニル基；−ＯＲz ；ＮＨＲz ；Ｒz ；アリル基；又はヒドロキシル基、炭素原子数１ないし２０のアルキル基、炭素原子数１ないし２０のアルコキシ基、アシルオキシ基、カルボキシル基又は（メト）アクリルオキシ基で置換されている炭素原子数１ないし２０のアルキル基、炭素原子数２ないし２０のアルコキシ基又は炭素原子数４ないし１２のシクロアルキル基を表し；
Ｒy は水素原子；炭素原子数１ないし２０のアルキル基；炭素原子数４ないし１２のシクロアルキル基；フェニル基；Ｒz ；アリル基；又はヒドロキシル基、炭素原子数１ないし２０のアルキル基、炭素原子数１ないし２０のアルコキシ基、アシルオキシ基、カルボキシル基又は（メト）アクリルオキシ基で置換されている炭素原子数１ないし２０のアルキル基又は炭素原子数４ないし１２のシクロアルキル基を表し；
Ｒz は−ＣＯＲ’；−ＣＯＯＲ’；−ＣＯＮＲ’Ｒ”；−ＣＯ−ＣＨ＝ＣＨ2 ；又は−ＣＯ−Ｃ（ＣＨ3 ）＝ＣＨ2 を表し；
Ｒ’及びＲ”は、互いに独立して、水素原子；炭素原子数１ないし２０のアルキル基；酸素原子で中断されている炭素原子数４ないし２０のアルキル基；炭素原子数４ないし１２のシクロアルキル基；炭素原子数４ないし１２のシクロアルキル基；炭素原子数２ないし３のアルケニル基；フェニル基；又はヒドロキシル基、炭素原子数１ないし１２のアルキル基、炭素原子数１ないし１２のアルコキシ基又はカルボキシル基で置換されている炭素原子数１ないし２０のアルキル基又はシクロヘキシル基を表す
式（１）の化合物を含む。
【００２７】
特に好ましいのは、
式中、Ｒ6 ないしＲ15は、互いに独立してＨ、炭素原子数１ないし１２のアルキル基またはＣｌを表し；
そしてＲ11とＲ12とＲ13は、ｑが０を表す場合は、別途ＯＨ又はＯＹであってもよく；
ｐは１を表し；
Ｘ及びＹは、互いに独立して、Ｒy ；Ｒx −置換炭素原子数２ないし１２のアルキル基；又は１個以上の酸素原子で中断され及び１個以上のＯＨ及び／又はＲx で置換されている炭素原子数３ないし３０のアルキル基を表し；
Ｒx はヒドロキシル基；炭素原子数１ないし１２のアルキル基；炭素原子数６ないし１２のシクロアルキル基；炭素原子数１ないし２０のアルコキシ基；炭素原子数６ないし１２のシクロアルコキシ基；フェニル基；−ＯＲz ；Ｒz ；アリル基；又はヒドロキシル基、炭素原子数１ないし１２のアルキル基、炭素原子数１ないし１２のアルコキシ基又はカルボキシル基で置換されている炭素原子数１ないし２０のアルキル基、炭素原子数２ないし２０のアルコキシ基又はシクロヘキシル基を表し；
Ｒy は水素原子；炭素原子数１ないし１２のアルキル基；炭素原子数６ないし１２のシクロアルキル基；フェニル基；Ｒz ；アリル基；又はヒドロキシル基、炭素原子数１ないし１２のアルキル基、炭素原子数１ないし１２のアルコキシ基又はカルボキシル基で置換されている炭素原子数１ないし２０のアルキル基又はシクロヘキシル基を表し；
Ｒz は−ＣＯＲ’；−ＣＯＯＲ’；−ＣＯＮＲ’Ｒ”；−ＣＯ−ＣＨ＝ＣＨ2 ；又は−ＣＯ−Ｃ（ＣＨ3 ）＝ＣＨ2 を表し；
Ｒ’及びＲ”は、互いに独立して、水素原子；炭素原子数１ないし２０のアルキル基；酸素原子で中断されている炭素原子数４ないし２０のアルキル基；炭素原子数４ないし１２のシクロアルキル基；又はヒドロキシル基、炭素原子数１ないし１２のアルキル基、炭素原子数１ないし１２のアルコキシ基又はカルボキシル基で置換されている炭素原子数２ないし２０のアルキル基又はシクロヘキシル基を表す式（１）の化合物を含有する写真記録材料であり；
【００２８】
特に、式中、Ｒ6 ないしＲ15は、Ｈを表し；
ｑは１を表し；
ｐは１を表し；
Ｘ及びＹは、互いに独立して、Ｒy ；Ｒx −置換炭素原子数２ないし１２のアルキル基；又は１個以上の酸素原子で中断され及び１個以上の基ＯＨ及び／又はＲx で置換されている炭素原子数３ないし３０のアルキル基を表し；
Ｒx はヒドロキシル基；炭素原子数１ないし２０のアルコキシ基；シクロヘキシルオキシ基；−ＯＲz ；Ｒz 又はアリル基を表し；
Ｒy は水素原子；炭素原子数１ないし２０のアルキル基又はシクロヘキシル基を表し；
Ｒz は−ＣＯＲ’又は−ＣＯＯＲ’を表し；
Ｒ’は、水素原子、炭素原子数１ないし２０のアルキル基；酸素原子で中断されている炭素原子数４ないし２０のアルキル基；シクロヘキシル基又は炭素原子数１ないし４のアルキル−シクロヘキシル基を表す式（１）の化合物を含有する写真記録材料である。
【００２９】
下記の化合物も新規の写真記録材料に添加するものとして重要である：
式：
【化２３】
0003885181.tif 000012
に合致する化合物及び特に式：
【化２４】
0003885181.tif 000013
に合致する化合物；そして式中、Ｒ1 、Ｘ、Ｙ、Ｚ、ｐとｒは式（１）で定義されたとおりである。
【００３０】
式（３）の化合物で好ましいものは、式中、
Ｘは（（ＣＨ2 ）m −ＣＨ2 −Ｏ−）n Ｒy ；−（ＣＨ2 ）n −Ｒx ；または−ＣＨ2 −ＣＨ（ＯＨ）−ＣＨ2 −Ｏ−（ＣＨ2 ）n −Ｒx を表し；
Ｒx は水素原子；ヒドロキシル基；炭素原子数１ないし２０のアルキル基；又は炭素原子数４ないし１２のシクロアルキル基を表し；
Ｒy は水素原子、炭素原子数１ないし２０のアルキル基；又は炭素原子数４ないし１２のシクロアルキル基を表し；
ｍは０ないし２０であり；そしてｎは０ないし２０であり、その場合（ｍ＋１）ｎの積は５０以下であり；
ｐは１であり；
ｒは１であり；そして
Ｒ1 は式（１）で定義されたとおりである化合物である。
【００３１】
非常に特別に好ましい化合物は、式中、
Ｘ、ＹとＺは、互いに独立して、水素原子、，−（（ＣＨ2 ）m −ＣＨ2 −Ｏ−）n −Ｒ2 ；−（ＣＨ2 −ＣＨ（（ＣＨ2 ）m −Ｒ2 ）−Ｏ−）n −Ｒ' 2 ；−（ＣＨ（（ＣＨ2 ）m −Ｒ2 ）−ＣＨ2 −Ｏ−）n −Ｒ' 2 ；−（ＣＨ2 ）n −Ｒ2 ；−ＣＨ2 −ＣＨ（ＯＨ）−ＣＨ2 −Ｏ−（ＣＨ2 ）n −Ｒ2 ；−ＣＨ2 −ＣＨ（ＯＲ2 ）−ＣＨ2 −Ｏ−（ＣＨ2 ）n −Ｒ' 2 ；−ＣＨ2 −ＣＨ（ＯＨ）−ＣＨ2 −Ｏ−（ＣＨ2 ）n −ＯＲ2 ；又は−ＣＨ2 −ＣＨ（ＯＲ2 ）−ＣＨ2 −Ｏ−（ＣＨ2 ）n −ＯＲ' 2 を表しそして（ｍ＋２）ｎの積は５０以下である式（１）ないし（３）で表されるトリアジン化合物である。
【００３２】
写真記録材料は、その上好ましくは式
【化２５】
0003885181.tif 000014
（式中、Ｒ1 は水素原子；炭素原子数１ないし２０のアルキル基；炭素原子数１ないし２０のアルコキシ基；またはハロゲン原子を表し；
Ｒ13は水素原子；炭素原子数１ないし２０のアルキル基；炭素原子数１ないし２０のアルコキシ基；フェニル−炭素原子数１ないし２０のアルコキシ基；又はハロゲン原子を表し；
Ｒ14は水素原子；炭素原子数１ないし２０のアルキル基；炭素原子数１ないし２０のアルコキシ基；又はハロゲン原子を表し；
Ｒ15とＲ16は、互いに独立して、水素原子；炭素原子数１ないし２０のアルキル基；炭素原子数１ないし２０のアルコキシ基；又はハロゲン原子を表し；
ｒは０又は１を表し；そして
ｑは０又は１を表す。）により表される化合物を含有し、
【００３３】
特に、式中、Ｒ1 は水素原子；炭素原子数１ないし２０のアルキル基；又は炭素原子数１ないし２０のアルコキシ基を表し；
Ｒ13、Ｒ14、Ｒ15とＲ16は水素原子を表し；
ｒは０を表し；そして
ｑは０又は１を表す上記式（４）の化合物を含有する。
【００３４】
新規の安定剤の例は、特に、２−（２−ヒドロキシフェニル）−４−フェニル−６−（４−ビフェニルイル）−１，３，５−トリアジン、２−（２，４−ジヒドロキシフェニル）−４，６−ビス（４−ビフェニルイル）−１，３，５−トリアジン、２−（２−ヒドロキシ−４−ヘキシルオキシフェニル）−４，６−ビス（４−ビフェニルイル）−１，３，５−トリアジン、２−（２，４−ジヒドロキシフェニル）−４，６−ビス（４−ビフェニルイル）−１，３，５−トリアジン、２−［２−ヒドロキシ−４−（２−ヒドロキシ−３−ブトキシプロポキシ）フェニル］−４，６−ビス（４−ビフェニルイル）−１，３，５−トリアジン、２−（２−ヒドロキシ−４−オクチルオキシフェニル）−４，６−ビス（４−ビフェニルイル）−１，３，５−トリアジン、２−［２−ヒドロキシ−４−（２−ヒドロキシ−３−ドデシルオキシプロポキシ）フェニル］−４，６−ビス（４−ビフェニルイル）−１，３，５−トリアジン、２−［２−ヒドロキシ−４−（２−ヒドロキシ−３−トリデシルオキシプロポキシ）フェニル］−４，６−ビス（４−ビフェニルイル）−１，３，５−トリアジン、２−（２−ヒドロキシ−４−メトキシフェニル）−４−（２，４−ジメトキシフェニル）−フェニル−６−（４−ビフェニルイル）−１，３，５−トリアジン、２，４−ビス（２−ヒドロキシフェニル）−６−（４−ビフェニルイル）−１，３，５−トリアジン、２−（２−ヒドロキシフェニル）−４−（２−メトキシフェニル）−６−（４−ビフェニルイル）−１，３，５−トリアジン、２−（２−ヒドロキシフェニル）−４−（４−メトキシフェニル）−６−（４−ビフェニルイル）−１，３，５−トリアジン；または２−（２−ヒドロキシ−４−メトキシフェニル）−４，６−ビス（４−ビフェニルイル）−１，３，５−トリアジンである。
【００３５】
本発明に従って使用できる式（１）ないし（４）で表される化合物は種々の経路で製造できる。
例えばこれらの化合物はＥＰ−Ａ−４３４６０８またはH. Brunetti およびC. E. Luthi, Helv. Chim. Acta 55, 1566 (1972) による発表に示された方法の一つに類似した方法で、適当なフェノール上へのハロトリアジンのフリーデルクラフツ付加により製造できる。そして、それらの生成物は、公知の方法により式（１）ないし（４）で表される化合物に変換され得る。これらの反応および方法は、例えばＥＰ−Ａ−４３４６０８、第１５頁、１１行ないし第１７頁、１行に記載されている。式（１）ないし（４）の化合物はＷＯ−９６／２８４３１に記載されている。既知化合物の例は、特に下記のそれら及びＷＯ−９６／２８４３１の例１−２４である；製造工程はＷＯ−９６／２８４３１、第９−１３頁に記載されている。式（１）の化合物の他の若干例を下記する；これらの例において、   1Ｈ−ＮＭＲは、特に記載のない限り、ＣＤＣｌ3 中３００ＭＨｚにおけるプロトン核磁気共鳴を意味する。
エチルセロソルブは、２−エトキシエタノールを意味する。
ｍ．ｐ．は、融点又は融点範囲を意味する。
【００３６】
実施例Ａ１：式：
【化２６】
0003885181.tif 000015
により表される化合物Ａ（化合物Ａ：製造法はＷＯ−９６／２８４３１を参照）９．９ｇ（０．０２モル）と炭酸カリウム３ｇ（０．０２２モル）をエチルセロソルブ５０ｍｌに懸濁する。懸濁液を１１０℃に加熱し、そして１−ブロモヘキサン３．６ｇ（０．０２２モル）を滴下して添加する。混合物を１１０℃で２１時間攪拌する。冷却は生成物を沈澱させる。混合物を濾過し、そして濾過残を水で洗浄し、式：
【化２７】
0003885181.tif 000016
の生成物を得る。
ｍ．ｐ．：１７６−１７８℃。
【００３７】
実施例Ａ２：化合物Ａ（実施例Ａ１を参照）８．５ｇ（０．０１７２モル）、ブチルグリシジルエーテル３．４ｇ（０．０２５モル）及びエチルトリフェニルホスホニウムブロミド０．５ｇ（０．００１４モル）をキシレン２００ｍｌに懸濁する。混合物を１７時間還流する。キシレンを留去して、次いで残留分を再結晶して式：
【化２８】
0003885181.tif 000017
の化合物（Ａ２）６．５ｇを得る。
ｍ．ｐ．１５６−１５８℃
【００３８】
実施例Ａ３：２−（２，４−ジヒドロキシフェニル）−４，６−ビス（４−ビフェニリル）−１，３，５−トリアジン（化合物Ａ）９．４ｇ（０．０１９モル）、炭酸カリウム２．６ｇ（０．０１９モル）及び２−ブロモペンタン酸オクチル（オクチル基は異性体混合物である）６．１ｇ（０．０２１モル）をメチルエチルケトン１００ｍｌに懸濁する。混合物を１００℃で一夜攪拌し、そして濾過し次いで蒸発する。シリカゲル上でクロマトグラフィーして式：
【化２９】
0003885181.tif 000018
のろう状生成物（化合物Ａ３）６．３ｇを得る。 1Ｈ−ＮＭＲスペクトルは式と合致している。
【００３９】
実施例Ａ４−Ａ１５：別の式１の化合物は、実施例Ａ１、Ａ２とＡ３に記載の方法により、１−ブロモヘキサン、ブチルグリシジルエーテル又は２−ブロモペンタン酸オクチルの代わりに適当な同族のブロモアルカン、グリシジル化合物又はα−臭素化カルボン酸エステルを使用して得られる。構造式、特性値と製造法は下記の表に示してある。接頭辞又は接尾辞のｎは直鎖を示し；同じくｉは同分子量のいろいろのアルキル異性体の混合物を示す。
【００４０】
【化３０】
0003885181.tif 000019
【００４１】
【表１】
0003885181.tif 000020
【００４２】
実施例Ａ１８：化合物Ａ１７の３０ｇ（４８ミリモル）を、エチルセロソルブ３００ｍｌ中の微粉にしたＫＯＨの３．４ｇ（６０ミリモル）と一緒に、１００℃で２時間攪拌する。次いで、酢酸１００ｍｌを添加し、生成物を沈澱せしめる。その混合物を濾過し、そして生成物をエチルセロソルブから再結晶して式
【化３１】
0003885181.tif 000021
の遊離酸（ｍ．ｐ．１９６−１９８℃）を得る。
【００４３】
実施例Ａ１９：実施例Ａ１８からの酸２０ｇ（３４ミリモル）を、トルエン２００ｍｌに懸濁し、次いで塩化チオニル１１．９ｇ（１００ミリモル）を添加する。ジメチルホルムアミド数滴を添加した後、反応混合物を還流温度に２時間維持し、次いで溶媒を蒸発して、化合物２，４−ビス（４−フェニル−フェニル）−６−（２−ヒドロキシ−４−［１−クロロカルボニル］ブトキシフェニル）−１，３，５−トリアジンを得る。ジクロロメタン５０ｍｌをこの粗生成物に添加し、透明な溶液を得る。次いで、メタノール３．２ｇ（１００ミリモル）とトリエチルアミン１０．１ｇ（１００ミリモル）を添加し、そしてその混合物を室温に５時間放置する。その反応混合物を蒸発し、次に生成物をシリカゲル上でクロマトグラフして、ｍ．ｐ．１７７−１８０℃の式
【化３２】
0003885181.tif 000022
の化合物を得る。
【００４４】
実施例Ａ２０−Ａ３０：式Ｉで表される別の化合物は、実施例Ａ１９に記載されているようにして、遊離酸をエステル化することにより得られる。その構造、特定法又は特性値、と製造法を下記の表に示す。ｎの接頭辞又は接尾辞を付けた基は直鎖を表し；同じくｉは同分子量のいろいろのアルキル異性体の混合物を示す。
【００４５】
【化３３】
0003885181.tif 000023
【００４６】
本発明のビフェニリル置換トリアジン化合物は、３００−４００ｎｍの領域における非常に高い光吸収と内在する高い安定性により特に特徴付けられる非常に優れた紫外線吸収剤である。更にこれらの化合物は高い熱安定性を持つ。更にその安定剤の溶解性と融点は、大きい共役芳香系であるにも係わらず、従来技術の比較できる化合物の溶解性と融点に類似していることも驚くべきことである。従って、それら化合物は、写真記録材料を、特に光、酸素及び／又は熱による損傷に対して安定化するのに非常に優れている。
【００４７】
新規の写真記録材料は、従来の紫外線吸収剤を含有する写真記録材料を凌駕する利点即ち式（１）の紫外線吸収剤が比較的少ない量要求されるという利点も有するので、紫外線吸収剤を含有する層の厚みも低いままでよく、それが特に作像性能に良い効果をもたらす。
【００４８】
カラー写真材料の例は、カラーネガフィルム、カラーリバーサルフィルム、カラーポジフィルム、カラー写真紙、カラーリバーサル写真紙、染料拡散移動工程又は銀染料漂白工程のためのカラー感光材料である。
【００４９】
カラー写真材料の製造のための適当な支持体は、例えば、硝酸セルロース、酢酸セルロース、酪酸セルロース、ポリスチレン、ポリ塩化ビニル、ポリエチレンテレフタレートとポリカーボネートのようなポリマー半合成と合成ポリマーのフィルム、バライト（ｂａｒｙｔｅｓ）又はα−オレフィンポリマー（例えばポリエチレン）の層で多層化された紙である。これらの支持体は染料と顔料、例えば二酸化チタンで着色されていてもよい。それらは、光を遮蔽するために、裏側が着色されていてもよい。支持体の表面は、概して、写真エマルジョン層の接着性を改善するために例えばコロナ放電処理された後、基層が適用される。
【００５０】
新規の材料は、好ましくは、支持体から初めて青感、緑感及び赤感の順でハロゲン化銀乳剤層を含んでいる。新規のカラー写真材料では、紫外線吸収剤は好ましくは緑感層の上の層中、特に好ましくはハロゲン化銀乳剤層（群）の上の層中に存在する。
【００５１】
新規の紫外線吸収剤は写真材料中に、０．００１ないし１０ｇ／ｍ2 、例えば０．１ないし８ｇ／ｍ2 、特に０．００５ないし６ｇ／ｍ2 、特別に０．０１ないし３ｇ／ｍ2 の量で存在する。
【００５２】
新規のカラー写真記録材料は下記の層配列を持つ材料である：
【表２】
0003885181.tif 000024
【００５３】
他の例は、同様の層構造を持つ材料であるが、層ａが省略されている。新規の式（１）の紫外線吸収剤は、例えば、上に示した層配列中の層ａ，ｂ，ｃ及び／又はｄ、ａ，ｂ及び／又はｃ、特にａ及び／又はｂ中に存在する。
【００５４】
式（１）の化合物に加えて、新規の写真材料は常用の紫外線吸収剤を含有する。かくして本発明は、層の少なくとも一つが、式（１）の紫外線吸収剤の極大吸収長波長より長い波長において長波長吸収極大吸収がある常用の紫外線吸収剤を含有する。
【００５５】
新規の写真材料における写真層、特に層ｂ、ｃ及び／又はｄは、例示により上述したカラー写真材料において、別の紫外線吸収剤を含有していてもよい。そのような紫外線吸収剤の例は、ベンゾトリアゾール類、２−ヒドロキシベンゾフェノン類、蓚酸アニリド類、シアノアクリレート類、サリチレート類、アクリロニトリル誘導体又はチアゾリジン類、及び常用の２−ヒドロキシフェニルトリアジン類である。
【００５６】
この型の紫外線吸収剤は例えば下記の公報に、より詳細に記載されている：
ＵＳ−Ａ−３３１４７９４、３３５２６８１、３７０５８０５、３７０７３７５、４０４５２２９、３７００４５５、３７００４５８、３５３３７９４、３６９８９０７、３７０５８０５、３７３８８３７、３７６２２７２、４１６３６７１、４１９５９９９、４３０９５００、４４３１７２６、４４４３５４３、４５７６９０８、４７４９６４３、５５００３３２、５４５５１５２、ＧＢ−Ａ−１５６４０８９、ＧＢ−Ａ−２２９３６０８、ＥＰ−Ａ−１９０００３、７４７７５５、７１７３１３、及び特開昭（ＪＰ−Ａ−）４６−２７８４、５６−１１１８２６、５６−２７１４６、６３−５３５４３、６３−５５５４２及び特開平８─６９０８７。
【００５７】
層の少なくとも一つは、好ましくは２−（２−ヒドロキシフェニル）ベンゾトリアゾール又は２−（２−ヒドロキシフェニル）−１，３，５−トリアジン類からの常用の紫外線吸収剤を含有する。
【００５８】
使用される常用の紫外線吸収剤の量は、好ましくは式（１）の化合物について与えられた上述の範囲内にある。
【００５９】
本発明の写真記録材料で重要なのは、常用の紫外線吸収剤が式（１）の紫外線吸収剤と同じ層で使用されるものである。
【００６０】
式（１）に合致しない、例えば、ＵＳ５３００４１４、ＵＳ５４８９５０３、ＵＳ５４８０１０８、ＵＳ４８２６９７８、ＥＰ−Ａ−７０６０８３、ＪＰ−Ａｈａｎ０８−２６７９１５及びＵＳ５３６４７４９に記載されている２−ヒドロキシフェニルトリアジンからの紫外線吸収剤を追加して含有する写真記録材料も好ましい。
【００６１】
特に適している化合物の例を下記する：
下式により表される２−ヒドロキシフェニルトリアジン類：
【化３４】
0003885181.tif 000025
〔式中、ｊは０、１、２又は３を表し；
Ｇ1 はアルキル基、アルケニル基又はシクロヘキシル基を表し；
Ｇ2 とＧ6 は、互いに独立して、Ｈ、ＯＨ、ハロゲン原子、アルキル基又はハロメチル基例えばＣＦ3 を表し；
Ｇ3 、Ｇ5 とＧ7 は、互いに独立して、Ｈ、ＯＨ、ＯＧ1 、ハロゲン原子、アルキル基又はハロメチル基例えばＣＦ3 を表し；
Ｇ4 は、Ｈ、ＯＨ、ＯＧ1 、ハロゲン原子、アルキル基、フェニル基、ハロメチル基、例えばＣＦ3 又はアルケニル基を表し；そして
Ｇ12はアルキル基、フェニルアルキル基、シクロアルキル基、ＯＧ1 又は、特に、式
【化３５】
0003885181.tif 000026
の基を表す。
【００６２】
上述の定義内で、いずれのアルキル置換基又はアルケニル置換基又は芳香族又は脂肪族の環系置換基は、通常は、一個以上のＯ、Ｓ、ＮＲ' 、ＳＯ2 、ＣＯ、フェニレン基、シクロヘキシレン基、ＣＯＯ、ＯＣＯ又は−（ＳｉＲp Ｒq Ｏ）−の原子又は基により中断されていてもよく及び／又は一個以上のＯＨ、ＯＲ' 、ＮＲ' Ｒ" 、ハロゲン原子、−ＣＮ、アルケニル基、フェニル基、−ＳｉＲp Ｒq Ｒr 又はＣＯＯＨ基により置換されていてもよく；式中、Ｒ' とＲ" は、互いに独立して、Ｈ、アルキル基、アルケニル基又はアシル基を表し、そしてＲp 、Ｒq とＲr は、互いに独立して、Ｈ、アルキル基、アルケニル基、フェニル基、アルコキシ基、アシル基又はアシルオキシ基を表す。〕。
【００６３】
上述の基は別の基により置換されていてもよい。二量体とポリマーも可能である。
【００６４】
この類からの好ましい２−ヒドロキシフェニルトリアジンは、例えば、下式により表されるそれらである：
【化３６】
0003885181.tif 000027
〔式ＡIII 中では、
ｎは１又は２を表し、そして
Ｇ1 は、ｎ＝１の場合は、アルキル基又は１個以上のＯ原子により中断されいるか及び／又は１個以上の基ＯＨ、グリシジルオキシ基、アルケニルオキシ基、ＣＯＯＨ、ＣＯＯＲe 、Ｏ−ＣＯ−Ｒf ；アルケニル基；シクロアルキル基；未置換又はＯＨ、Ｃｌ又はＣＨ3 により置換されたフェニルアルキル基：ＣＯＲg ；ＳＯ2 −Ｒh 又はＣＨ2 ＣＨ（ＯＨ）−Ｒj を表し；
式中、Ｒe はアルキル基；アルケニル基；ヒドロキシアルキル基；１個以上のＯ原子により中断されているアルキル基又はヒドロキシアルキル基；シクロアルキル基；ベンジル基；アルキルフェニル基；フェニル基；フェニルアルキル基；フルフリル基；又はＣＨ2 ＣＨ（ＯＨ）−Ｒj を表し；
Ｒf とＲg は、互いに独立して、アルキル基、アルケニル基又はフェニル基を表し；
Ｒh は、アルキル基、アリール基又はアルアルキル基を表し；
Ｒj は、アルアルキル基又はＣＨ2 ＯＲk を表し；
Ｒk は、シクロヘキシル基、フェニル基、トリル基又はベンジル基を表し；そして
Ｇ1 は、ｎ＝２の場合は、アルキレン基；アルケニレン基；キシリレン基；１個以上のＯ原子により中断されいるアルキレン又はヒドロキシアルキレン基；又はヒドロキシアルキレン基を表し；
Ｇ2 とＧ' 2 は、互いに独立して、Ｈ、アルキル基又はＯＨを表し；
Ｇ4 とＧ' 4 は、互いに独立して、Ｈ、アルキル基、ＯＨ、アルコキシ基、ハロゲン原子又は、ｎ＝１の場合は、ＯＧ1 を表し；
Ｇ3 とＧ' 3 は、互いに独立して、Ｈ、アルキル基又はハロゲン原子を表し；そして
【００６５】
式ＡＶ中では、
Ｒ101 はＨ、炭素原子数１ないし８のアルキル基又は炭素原子数１ないし８のアルコキシ基を表し；
Ｒ102 とＲ103 は、互いに独立して、Ｈ、ハロゲン原子、ＯＨ、炭素原子数１ないし８のアルキル基又は炭素原子数１ないし８のアルコキシ基を表し；そしてＲ104 はＨ、ＯＨ、炭素原子数１ないし８のアルキル基又は炭素原子数１ないし８のアルコキシ基を表す。
【００６６】
Ｇ1 、Ｇ2 、Ｇ' 2 、Ｇ3 、Ｇ' 3 、Ｇ4 とＧ' 4 も、上述の定義内では、追加の置換基、例えばエチレン性不飽和、重合性基を持つことができる。二量体とポリマーも可能である。
【００６７】
本発明の特に好ましいカラー写真材料は、少なくとも一つの層が、式中、
ｎは１を表し；
Ｇ1 は、未置換又はＯＨ又はＣＯＯＲe により置換されている炭素原子数１ないし１２のアルキル基；１個以上のＯ原子により中断されている炭素原子数２ないし１２のアルキル基又は炭素原子数３ないし１５のヒドロキシアルキル基；炭素原子数３ないし６のアルケニル基；シクロヘキシル基；炭素原子数７ないし１１のフェニルアルキル基；又はＣＨ2 ＣＨ（ＯＨ）−Ｒj を表し；式中、
Ｒe は炭素原子数１ないし１８のアルキル基；炭素原子数３ないし７のアルケニル基；又は１個以上のＯ原子により中断されているアルキル基又はヒドロキシアルキル基を表し；
Ｒj は、炭素原子数７ないし１２のアルアルキル基又はＣＨ2 ＯＲk を表し；Ｒk は、シクロヘキシル基、フェニル基、トリル基又はベンジル基を表し；そして
Ｇ2 とＧ' 2 はＯＨを表し；
Ｇ4 とＧ' 4 はＯＧ1 を表し；
Ｇ3 とＧ' 3 は、互いに独立して、Ｈ又はメチル基を表す
式ＡIII の紫外線吸収剤を含んでいるそれら
【００６８】
特に、少なくとも一つの層が、式中、
ｎが１を表し；
Ｇ1 が未置換又はＣＯＯＲe により置換された炭素原子数１ないし１２のアルキル基；Ｏにより中断されている炭素原子数３ないし１５のヒドロキシアルキル基；アリル基；シクロヘキシル基；又はベンジル基を表し；式中、
Ｒe は炭素原子数１ないし１２のアルキル基；アリル基；又は１個以上のＯ原子により中断されている炭素原子数３ないし１２のアルキル基を表し；
Ｇ2 とＧ' 2 はＯＨを表し；
Ｇ4 とＧ' 4 はＯＧ1 を表し；そして
Ｇ3 とＧ' 3 はＨを表す
式ＡIII の紫外線吸収剤を含んでいるそれらである。
【００６９】
そのような化合物の例は特に下記のものである：
２，４，６−トリス（２−ヒドロキシ−４−オクチルオキシフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロポキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−［２−ヒドロキシ−４−（２−ヒドロキシ−３−ブトキシプロポキシ）フェニル］−４，６−ビス（２，４−ジメチルフェニル）−１，３，５−トリアジン、２−［２−ヒドロキシ−４−（２−ヒドロキシ−３−オクチルオキシプロポキシ）フェニル］−４，６−ビス（２，４−ジメチルフェニル）−１，３，５−トリアジン、２−［２−ヒドロキシ−４−（２−ヒドロキシ−３−トリデシルオキシプロポキシ）フェニル］−４，６−ビス（２，４−ジメチルフェニル）−１，３，５−トリアジン、
【００７０】
及び次式により表される化合物である：
【化３７】
0003885181.tif 000028
【００７１】
【化３８】
0003885181.tif 000029
【００７２】
【化３９】
0003885181.tif 000030
【００７３】
【化４０】
0003885181.tif 000031
及び
【００７４】
【化４１】
0003885181.tif 000032
【００７５】
【化４２】
0003885181.tif 000033
上述の式で使用された略号：
ｉ＝異性体混合物；ｎ＝直鎖基；ｔ＝第三級基；ｏ−、ｍ−及びｐ−はトリアジン環に関する基の位置を示す。
【００７６】
式ＡIIにより表されるベンゾトリアゾール化合物：
【化４３】
0003885181.tif 000034
〔式中、Ｔ1 とＴ2 は、互いに独立して、水素原子、ハロゲン原子、アルキル基；ＣＯＯＴ5 （Ｔ5 はアルキル基又は１個以上のＯ原子により中断されているアルキル基を表す。）により置換されたアルキル基、アルコキシ基、アリールオキシ基、ヒドロキシル基、アルアルキル基、アリール基又はアシルオキシ基を表すか、
又はＴ1 は式
【化４４】
0003885181.tif 000035
（式中、Ｌ1 は二価の基、例えば−（ＣＨ2 ）n −（ｎは１−８の範囲内にある。）を表す。）の基を表し；
Ｔ3 は水素原子、ハロゲン原子、アルキル基、アルコキシ基、アリールオキシ基、アシルオキシ基、−ＣＦ3 、フェニル基、−Ｓ−Ｔ6 又は−ＳＯ2 −Ｔ6 を表し；そして
Ｔ4 は水素原子、ヒドロキシル基、アルコキシ基、アリールオキシ基又はアシルオキシ基又は式−ＯＣＨ2 ＣＨ（ＯＴ8 ）−ＣＨ2 −Ｏ−Ｔ7 −と−ＯＣＨ2 ＣＨ2 −Ｏ−ＣＯ−Ｔ7 を表し；
Ｔ6 はアルキル基又はアリール基を表し；
Ｔ7 はアルキル基又はアリール基を表し；
Ｔ8 は水素原子又はＣＯ−Ｔ9 を基を表し；
Ｔ9 はアルキル基又はアルケニル基を表す。〕及びこれらを使用して製造されるポリマーである。好ましいのは、２０℃周辺の温度範囲内で液体でありそして他の物質と混合して液相を形成する式ＡIIの化合物である。特に式中、Ｔ1 とＴ2 が、互いに独立して、水素原子、ハロゲン原子、アルキル基；ＣＯＯＴ5 （Ｔ5 はアルキル基又は１個以上のＯ原子により中断されているアルキル基を表す。）により置換されたアルキル基、アルコキシ基、アリールオキシ基、ヒドロキシル基、アルアルキル基、アリール基又はアシルオキシ基を表す。
【００７７】
Ｔ1 、Ｔ2 、Ｔ3 及びＴ4 も、上述の定義内で、追加の置換基、例えばエチレン性不飽和、重合性基を持っていてもよい。二量体とポリマーも可能である。
【００７８】
特に好ましいのは、式中、
Ｔ1 は、Ｈ、炭素原子数１ないし１２のアルキル基又は１，１−ジメチルベンジル基を表し；
Ｔ2 は、Ｈ、炭素原子数１ないし１２のアルキル基又は１，１−ジメチルベンジル基又はＣＨ2 ＣＨ2 ＣＯＯＴ5 を表し；
Ｔ3 は、塩素原子、ＣＦ3 、−Ｓ−Ｔ6 又は−ＳＯ2 −Ｔ6 を表し；
Ｔ4 は、水素原子又は炭素原子数１ないし１８のアルコキシ基を表し；
Ｔ5 は、炭素原子１ないし１８のアルキル基又は１個以上のＯ原子により中断されている炭素原子数３ないし１８のアルキル基を表し；そして
Ｔ6 はフェニル基を表す
式ＡIIの化合物である。
【００７９】
常用の紫外線吸収剤中のアルキル基、アルケニル基、アリール基、アリールアルキル基、アシル基、アルコキシ基、アルケニルオキシ基、アリールオキシ基、アリールアルコキシ基、アシルオキシ基は工業で常用のものである；好ましい基は、概して、鎖長、炭素原子数そして存在するならばヘテロ原子数に関する式（１）の新規の化合物のために上で定義された型のものである。
【００８０】
式ＡIIのベンゾトリアゾール類（ＨＢＴ）の例を下記する：
【化４５】
0003885181.tif 000036
【表３】
0003885181.tif 000037
【００８１】
他の適当な紫外線吸収剤は式ＡIII により表されるそれらである：
【化４６】
0003885181.tif 000038
（式中、
Ｒ1 とＲ2 は、−Ｃ6 Ｈ13（ｎ）を表し；Ｒ3 とＲ4 は、−ＣＮを表す。
Ｒ1 とＲ2 は、−Ｃ2 Ｈ5 を表し；Ｒ3 は、
【化４７】
0003885181.tif 000039
を表し；Ｒ4 は、−ＣＯ−ＯＣ8 Ｈ17を表す。
Ｒ1 とＲ2 は、−Ｃ2 Ｈ5 を表し；Ｒ3 は、
【化４８】
0003885181.tif 000040
を表し；Ｒ4 は、−ＣＯＯ−Ｃ12Ｈ25を表す。
Ｒ1 とＲ2 は、−ＣＨ2 ＝ＣＨ−ＣＨ2 を表し；Ｒ3 とＲ4 は−ＣＮを表す。）
【００８２】
【化４９】
0003885181.tif 000041
（式中、
Ｒ1 とＲ2 はＨを表し；Ｒ3 は−ＣＮを表し；Ｒ4 は−ＣＯ−ＮＨＣ12Ｈ25を表す。
Ｒ1 とＲ2 は−ＣＨ3 を表し；Ｒ3 は、−ＣＮを表し；Ｒ4 は−ＣＯ−ＮＨＣ12Ｈ25を表す。）
【００８３】
【化５０】
0003885181.tif 000042
【００８４】
（α−ナフトール型のシアンカップラーのような）紫外線吸収剤カップラーと紫外線吸収剤ポリマーを使用することも可能である。これらの紫外線吸収剤は媒染剤により特定の層に固定できる。
【００８５】
新規の記録材料は、好ましくは更に、赤感ハロゲン化銀乳剤層に、式
【化５１】
0003885181.tif 000043
及び／又は式
【化５２】
0003885181.tif 000044
（式中、
Ｚ1 は、炭素原子数１ないし１８のアルキル基又は炭素原子数６ないし１０のアリール基を表し；
Ｚ2 は、炭素原子数１ないし１８のアルキル基、炭素原子数５ないし１２のシクロアルキル基、炭素原子数６ないし１０のアリール基、３−９個の炭素原子を含むＮ−、Ｓ−又はＯ−ヘテロ環基又はバラスト（ｂａｌｌａｓｔ）基を表し；Ｚ3 は、水素原子又はハロゲン原子を表すか又は；Ｚ1 とＺ3 は一緒になって環を形成し、そしてＺ4 は水素原子又は脱離基を表し；そして
Ｚ5 は、バラスト（ｂａｌｌａｓｔ）基を表し；
Ｚ6 は、水素原子又は脱離基を表し、そして
Ｚ7 は、炭素原子数１ないし１８のアルキル基を表す。）により表されるシアンカップラーを含有し、
及び／又は、緑感ハロゲン化銀乳剤層に、式
【化５３】
0003885181.tif 000045
（式中、Ｒ1 は水素原子又は有機置換基を表し；
Ｚは２又は３個の窒素原子を持つ５員環を完成するのに必要な非金属性原子を表し；この環は置換されることが可能であり、そして
Ｑは、水素原子又は脱離基を表す。）により代表される群のマゼンタカップラー、
【００８６】
又は式
【化５４】
0003885181.tif 000046
（式中、Ｒ20は水素原子、炭素原子数１ないし２０のアルキル基、炭素原子数２ないし３０のアシルアミノ基、カルバモイル基、スルファモイル基、スルホンアミド基、アルコキシカルボニル基、アシルオキシ基又はウレタン基を表し；
そしてＱ' は脱離基を表す。）により表されるマゼンタカップラーを含有する。
【００８７】
新規の材料に使用できるカラー写真材料と成分の構造に関する別の情報は、特に、ＵＳ−Ａ−５５３８８４０、第２７欄、２５行ないし第１０６欄、１６行に記載されている；ＵＳ−Ａ−５５３８８４０のこれらの部分は参照によりここに加入される。
【００８８】
方法及び／又は成分の別の記述は、特に下記の公刊物中にある；ＥＰ−Ａ−４９９２７９、５１４８９６、６９４５９０、７１７３１３、７４０２０４、７４０２０５、７４０２０６、７４７７５５、７５１４２８及び７５１４２５、ＥＰ−Ｂ−４８２５５２と５１５６７４；
ＤＥ−Ａ−１９５１６１６６、１９５２５６６６及び１９５１７０７２；
ＪＰ−Ａｈａｎ０８−０２９９３３、０８−１６０５７８、０８−１６０５７７、０８−１６０５７６、０８−１６６６５９、０８−２６７９１５、０８−２８６３３８、０８−２３４３８１、０８−２９２５２８及び０９−００５９５９；
ＵＳ−Ａ−４２４８９６２、４４０９３２３、４８６１７０１、５４３７９６２、５４５５１５２、５４８４６９６、５４９１０５４、５５３４３９０、５５００３３２、５６０５７８７、５５２３１９９、５５４７８２５及び５５９１５６８。
【００８９】
本発明は更に、支持体上の、少なくとも一つのハロゲン化銀乳剤層、そして所望により、少なくとも一つの中間層及び／又は少なくとも一つの保護層からなるカラー写真記録材料を安定化する方法であって；
式（１）により表される紫外線吸収剤を上記層の少なくとも一つに添加させることからなる方法に関する。
【００９０】
本発明は更に、支持体上の、少なくとも一つのハロゲン化銀乳剤層及び、所望により、少なくとも一つの中間層及び／又は少なくとも一つの保護層からなるカラー写真記録材料を安定化するための式（１）により表される化合物の使用に関する。
【００９１】
新規の写真記録材料の下で詳細に記載した好ましいものは、新規の方法、式（１）により表される化合物の新規の使用と新規の化合物に相当して、適用される。
【００９２】
使用実施例：式（１）の下記の安定剤を使用する：
【化５５】
0003885181.tif 000047
【００９３】
実施例２５：下記の組成物（ｍ2 当り）のゼラチン層を、常用によりポリエステル基板に塗布する：
【表４】
成分                          量
───────────────────────
ゼラチン                    １２００ｍｇ
リン酸トリクレジル            ５１０ｍｇ
硬化剤                          ４０ｍｇ
湿潤剤                        １００ｍｇ
式（１）の化合物              ２２５ｍｇ
【００９４】
硬化剤は、２−ヒドロキシ−４，６−ジクロロ−１，３，５−トリアジンのカリウム塩である。
湿潤剤は４，８−イソブチルナフタレン−２−スルホン酸ナトリウムである。
ゼラチン層は２０℃で７日間乾燥される。
新規の化合物（ＸＩＶ）を使用すると、明るい、透明な層が得られ、その層は例えば写真記録材料のための紫外線フィルタ層として適している。
【００９５】
実施例２６：
臭化銀と下記の表からのカップラー（Ｍ−９）を含有するゼラチン層をポリエチレン被覆した支持体に適用する。
【表５】
0003885181.tif 000048
【００９６】
ゼラチン層は更に下記の成分を含有する（支持体のｍ2 当り）。
【表６】
0003885181.tif 000049
【００９７】
使用された硬化剤は、２，４−ジクロロ−６−ヒドロキシトリアジンのカリウム塩、そして使用された湿潤剤はジイソブチルナフタレンスルホン酸である。
【００９８】
ステップ当り０．３ｌｏｇＥの密度差を持つステップウェッジを、この方法で得られた試料の各々の上に露光しそしてカラーネガ印画紙のためのＡｇｆａＰ−９４工程のための製造者の指示に従って処理する。
【００９９】
露光と処理の後、レミッション密度（ｒｅｍｉｓｓｉｏｎ  ｄｅｎｓｉｔｙ）を、０．９と１．１の間のウェッジ密度（ｗｅｄｇｅ  ｄｅｎｓｉｔｙ）でマゼンタステップのための緑領域内で測定する。
【０１００】
化合物（ＸＩＶ）を含有する紫外線吸収剤層を実施例２５で既述したようにして透明支持材料の上に作製する。
【０１０１】
その後、ウェッジを、１５ｋＪ／ｃｍ2 で、アトラス露出ユニット内の紫外線吸収剤フィルターの後方で露光し、レミッション密度（ｒｅｍｉｓｓｉｏｎ  ｄｅｎｓｉｔｙ）を再測定する。下表のデータから見られるように、カラー密度の降下（−ＤＤ）は、化合物（ＸＩＶ）を安定剤として使用すると、安定剤を含有しない試料と比較して著しく減少する：
【０１０２】
【表７】
0003885181.tif 000050
【０１０３】
実施例２７：方法は実施例２５に記載のそれと同じであるが、式（１）の新規の安定剤と常用の紫外線吸収剤（ＵＶＡ）の混合物は、２．０の光学密度（約３５０ｎｍにおける長波長極大（Ｉmax ）で測定する）を持つフィルターが得られるように使用されている。写真記録材料に適している明るく（ｃｌｅａｒ）、透明な層が得られる。使用される対照は、新規のＵＶＡを含有しないフィルタ層である。必要な安定剤の量と新規ＵＶＡ／常用ＵＶＡの重量比が下表に示されている。
【０１０４】
【表８】
第２７表：Ｉmax において２．０の光学密度を実現するために必要とされる新規ＵＶＡ／常用ＵＶＡの全量
0003885181.tif 000051
0003885181.tif 000052
新規安定剤の使用は、安定剤の全量を少なくしかくして層厚を少なくするこということが、明瞭に見られる。
【０１０５】
実施例２８：下記の層構造を持つ写真材料を製造する：
【表９】
0003885181.tif 000053
【０１０６】
ゼラチン層は下記の成分を含有する（支持材料ｍ2 当り）：
青感層
α−（３−ベンジル−４−エトキシヒダントイン−１−イル）−α−ピバロイル−２−クロロ−５−［α−（２，４−ジ−ｔｅｒｔ−アミルフェノキシ）ブタンアミド］アセトアニリド（４００ｍｇ）
α−（１−ブチルフェニルウラゾール−４−イル）−α−ピバロイル−５−（３−ドデカン−スルホニル−２−メチルプロパナミド）−２−メトシキアセタミド（４００ｍｇ）
ジブチルフタレート（１３０ｍｇ）
ジノニルフタレート（１３０ｍｇ）
ゼラチン（１２００ｍｇ）
１，５−ジオキサ−３−エチル［β−（３，５−ジ−ｔｅｒｔ−ブチル−４−ヒドロキシフェニル）プロピオニルオキシメチル］−８，１０−ジフェニル−９−チア−［５，５］スピロウンデカン（１５０ｍｇ）
ビス（１−アクリロイル−２，２，６，６−テトラメチル−４−ピペリジル）２，２−ビス（３，５−ジ−ｔｅｒｔ−ブチル−４−ヒドロキシベンジル）ツロネート（１５０ｍｇ）
２，４−ジ−ｔｅｒｔ−アミルフェニル３，５−ジ−ｔｅｒｔ−ブチル−４−ヒドロキシベンゾエート（１５０ｍｇ）
ポリ（Ｎ−ｔｅｒｔ−ブチルアクリルアミド）（５０ｍｇ）
青感−塩化・臭化銀乳剤（２４０ｍｇ）
【０１０７］
第１ゼラチン中間層
ゼラチン（１０００ｍｇ）
２，５−ジ−ｔｅｒｔ−オクチルハイドロキノン（１００ｍｇ）
ヘキシル  ５−［２，５−ジヒドロキシ−４−（４−ヘキシルオキシカルボニル−１，１−ジメチルブチル）フェニル］−５−メチルヘキサノエート（１００ｍｇ）
ジブチルフタレート（２００ｍｇ）
ジイソデシルフタレート（２００ｍｇ）
【０１０８】
緑感層
７−クロロ−２−｛２−［２−（２，４−ジ−ｔｅｒｔ−アミルフェノキシ）オクタナミド］−１−メチルエチル｝−６−メチル−１Ｈ−ピラゾール［１，５−ｂ］［１，２，４］トリアゾール（１００ｍｇ）
６−ｔｅｒｔ−ブチル−７−クロロ−３−（３−ドデカンスルホニルプロピル）−１Ｈ−ピラゾロ［５，１−ｏ］［１，２，４］トリアゾール（１００ｍｇ）
ジブチルフタレート（１００ｍｇ）
ジクレジルフタレート（１００ｍｇ）
リン酸トリオクチル（１００ｍｇ）
ゼラチン（１４００ｍｇ）
３，３，３' ，３’−テトラメチル−５，５' ，６，６’−テトラプロポキシ−１，１’−スピロビインダン（１００ｍｇ）
４−（ｉ−トリデシルオキシフェニル）チオモルホリン１，１−ジオキシド（１００ｍｇ）
４，４’−ブチリデンビス（３−メチル−６−ｔｅｒｔ−ブチルフェノール）（５０ｍｇ）
２，２’−イソブチルリデンビス（４，６−ジメチルフェノール）（１０ｍｇ）
エチル  ３，５−ジクロロ−４−（ヘキサデシルオキシカルボニルオキシ）ベンゾエート（２０ｍｇ）
３，５−ビス［３−（２，４−ジ−ｔｅｒｔ−アミルフェノキシ）プロピルカルバモイル］ベンゼンスルフィン酸ナトリウム（２０ｍｇ）
緑感−塩化・臭化銀乳剤（１５０ｍｇ）
【０１０９］
第２ゼラチン中間層
ゼラチン（１０００ｍｇ）
５−クロロ−２−（３，５−ジ−ｔｅｒｔ−ブチル−２−ヒドロキシフェニル）ベンズ−１，２，３−トリアゾール（２００ｍｇ）
２−（３−ドデシル−２−ヒドロキシ−５−メチルフェニル）ベンズ−１，２，３−トリアゾール（２００ｍｇ）
リン酸トリノニル（３００ｍｇ）
２，５−ジ−ｔｅｒｔ−オクチルハイドロキノン（５０ｍｇ）
ヘキシル  ５−［２，５−ジヒドロキシ−４−（４−ヘキシルオキシカルボニル−１，１−ジメチルブチル）フェニル］−５−メチルヘキサノエート（５０ｍｇ）
【０１１０】
赤感層
２−［α−（２，４−ジ−ｔｅｒｔ−アミルフェノシ）ブタンアミド］−４，６−ジクロロ−５−エチルフェノール（１５０ｍｇ）
２，４−ジクロロ−３−エチル−６−ヘキサデカンアミドフェノール（１５０ｍｇ）
４−クロロ−２−（１，２，３，４，５−ペンタフルオロベンズアミド）−５−［２−（２，４−ジ−ｔｅｒｔ−アミルフェノキシ）−３−メチルブタンアミド］フェノール（１００ｍｇ）
ジオクチルフタレート（１００ｍｇ）
ジシクロヘキシルフタレート（１００ｍｇ）
ゼラチン（１２００ｍｇ）
５−クロロ−２−（３，５−ジ−ｔｅｒｔ−ブチル−２−ヒドロキシフェニル）ベンズ−１，２，３−トリアゾール（１００ｍｇ）
２−（３−ドデシル−２−ヒドロキシ−５−メチルフェニル）ベンズ−１，２，３−トリアゾール（１００ｍｇ））
２，４−ジ−ｔｅｒｔ−アミルフェニル  ３，５−ジ−ｔｅｒｔ−ブチル−４−ヒドロキシフェニルベンゾエート（５０ｍｇ）
ポリ（Ｎ−ｔｅｒｔ−ブチルアクリルアミド）（３００ｍｇ）
Ｎ，Ｎ−ジエチル−２，４−ジ−ｔｅｒｔ−アミルフェノキシアセトアミド（１００ｍｇ）
２，５−ジ−ｔｅｒｔ−オクチルハイドロキノン（５０ｍｇ）
赤感−塩化・臭化銀乳剤（２００ｍｇ）
【０１１１】
紫外線吸収剤を使用する上層と使用しない上層；
紫外線吸収剤を使用する層：
２，５−ジ−ｔｅｒｔ−オクチルハイドロキノン（２０ｍｇ）
ヘキシル  ５−［２，５−ジヒドロキシ−４−（４−ヘキシルオキシカルボニル−１，１−ジメチルブチル）フェニル］−５−メチルヘキサノエート（２０ｍｇ）
ゼラチン（４００ｍｇ）
リン酸トリノニル（１２０ｍｇ）
紫外線吸収剤化合物Ｎｏ．（II）（２００ｍｇ）
紫外線吸収剤を使用しない層
ゼラチン（８００ｍｇ）
【０１１２】
使用される硬化剤は、２，４−ジクロロ−６−ヒドロキシトリアジンのカリウム塩の溶液であり、そして使用される湿潤剤はジイソブチルナフタレンスルホン酸のナトリウム塩である。
【０１１３】
ステップ当り０．３ｌｏｇＥの密度差を持つ３ステップウェッジを、試料の各々の上に（青色、緑色又は赤色光で）露光する。次いで、試料をカラー印画紙のための（コダック）ＲＡ−４工程により加工する。
【０１１４】
露光と加工の後、レミッション密度（ｒｅｍｉｓｓｉｏｎ  ｄｅｎｓｉｔｙ）を０．９と１．１の間のウエッジ密度（ｗｅｄｇｅ  ｄｅｎｓｉｔｙ）で、シアンステップについては赤領域内で、マゼンタステップについては緑領域内でそしてイエローステップについては青領域内で測定する。次いでウェッジをアトラス露光ユニット内で全量１５ｋＪ／ｃｍ2 で露光し、そしてレミッション密度（ｒｅｍｉｓｓｉｏｎ  ｄｅｎｓｉｔｙ）を再測定する。
【０１１５】
マゼンタウェッジのレミッション密度（ｒｅｍｉｓｓｉｏｎ  ｄｅｎｓｉｔｙ）も黄色化のための露光の前後に青領域で測定される。
【０１１６】
紫外線吸収剤の存在は、シアン、マゼンタそしてイェロー像染料の色密度の減少を少なくする。
【０１１７】
実施例２９：
紫外線フィルタ層は実施例２７に記載のとおり製造される。試料をアトラス露光ユニット内にて１２０ｋＪ／ｃｍ2 で露光し、密度の減少を長波長極大（Ｉmax ）において測定する。結果を下表に示す（ＵＶＡ＝紫外線吸収剤）。
【０１１８】
【表１０】
0003885181.tif 000054
0003885181.tif 000055
【０１１９】
実施例３０：実施例２６に記載のとおりに製造された色原層（ｃｈｒｏｍｏｇｅｍｉｃ  ｌａｙｅｒ）を、アトラス露光ユニット中、実施例２７に記載のとおりに製造された紫外線フィルタの後方で露光する。レミッション密度（ｒｅｍｉｓｓｉｏｎ  ｄｅｎｓｉｔｙ）を、露光の前、後に（マゼンタ層については緑領域内でそして黄色（イエロー）層については青領域内で）測定する。結果を下表に示す。使用される対照は、紫外線吸収剤を含んでいない層（−）と実施例２９による常用ＵＶＡ（* ) を含有する試料である。
【０１２０】
【表１０】
0003885181.tif 000056
0003885181.tif 000057
【０１２１】
式（１）の新規の安定剤を含有するフィルタ層は、ＵＶＡを含有してないフィルタ層（−）又は常用ＵＶＡを含有するフィルタ層（* ）より顕著に優れて染料を保護する。